СПОСОБ ЗАЩИТЫ ЛОПАТОК ТУРБОМАШИН ОТ СОЛЕВОЙ И ГАЗОВОЙ КОРРОЗИИ, ГАЗОАБРАЗИВНОЙ И КАПЕЛЬНО-УДАРНОЙ ЭРОЗИИ

1. Способ защиты лопаток турбомашин от солевой и газовой коррозии, газоабразивной и капельно-ударной эрозии, включающий имплантацию ионов одного из следующих химических элементов: Cr, Y, Yb, С, В, Zr, N или их комбинации с последующим нанесением в вакууме многослойного покрытия чередованием слоев металлов Ti, Zr, Cr и их нитридов, отличающийся тем, что при нанесении многослойного покрытия в качестве материалов чередующихся слоев используют дополнительно TiAl и его нитриды.
2. Способ по п.1, отличающийся тем, что толщина слоя покрытия составляет от 10 нм до 2 мкм при общей толщине покрытия от 5 до 30 мкм.
3. Способ по п.1, отличающийся тем, что ионную имплантацию проводят после нанесения каждого слоя металла.
4. Способ по п.2, отличающийся тем, что ионную имплантацию проводят после нанесения каждого слоя покрытия.
5. Способ по п.3, отличающийся тем, что ионную имплантацию после нанесения каждого слоя металла проводят ионами азота.
6. Способ по п.1, отличающийся тем, что при нанесении каждого слоя покрытия одновременно производят ионную имплантацию легирующими ионами.
7. Способ по п.2, отличающийся тем, что при нанесении каждого слоя покрытия одновременно производят ионную имплантацию легирующими ионами.
8. Способ по любому из пп.6 и 7, отличающийся тем, что в качестве легирующих ионов используют N, Cr, Y, Yb, С, В, Zr.
9. Способ по любому из пп.3, 4, 6, 7, отличающийся тем, что проводят постимплантационный отпуск, который совмещают с нанесением многослойного покрытия, причем постимплантационный отпуск и нанесение многослойного покрытия проводят в одном вакуумном объеме за один технологический цикл.
10
20
2
10. Способ по любому из пп.3, 4, 6, 7, отличающийся тем, что ионную имплантацию проводят при энергии ионов 300-1000 эВ и дозе имплантации ионов 10 до 5·10 ион/см.